(57)【要約】【課題】  ネットスポンジのスポンジ挿入部において、ネット端部を縫製した際の、糸を切断する必要のないネットスポンジとし、ネットスポンジのネット端部の感触が良く、使用時にはがれにくいネットスポンジを提供する。【解決手段】ネットと前記ネットに封入されるスポンジからなるネットスポンジであり、前記ネットスポンジのスポンジ挿入部の少なくとも一部にネット接着部を設け、前記ネット接着部の目付けを１〜１３ｍｇ/ｍｍ２とする。【選択図】  図１
2020000622.tif 000002
【特許請求の範囲】
【請求項１】
ネットと、前記ネットに封入されるスポンジからなるネットスポンジであり、
前記ネットのスポンジ挿入部の少なくとも一部にネット接着部を設けられており、
前記ネット接着部の目付けが１〜１３ｍｇ/ｍｍ２であることを特徴とするネットスポンジ。
【請求項２】
前記ネット接着部の面積が、ネットスポンジのネット端部の面積を１００％とした際の、５〜５０％の面積を占めることを特徴とする請求項１に記載のネットスポンジ。
【請求項３】
前記ネット接着部の形状が、破線状、ドット状、多角形状であることを特徴とする請求項１〜２に記載のネットスポンジ。
【発明の詳細な説明】
【技術分野】
【０００１】
本発明は、主に台所での食器の洗浄や、風呂場等の清掃に用いられるネットスポンジに関する。
【背景技術】
【０００２】
従来、食器等の洗浄用具や清掃用具としては、プラスチックフィルムからなる平糸、紡績糸等を編成したネットや、前記ネットを袋状に形成してスポンジを封入したネットスポンジが広く知られている。これらのような洗浄具は、表面に糸の角部や網目を多数有していて、これらが清掃の対象物に接触した状態で擦りつけられることで、汚れをすくい取ったり、掻き取ったりすることで、高い清掃能力を有している。
【先行技術文献】
【特許文献】
【０００３】
【特許文献１】特開２００６−３０５１２９号公報
【特許文献２】登録実用新案第３１１１９６０号公報
【発明の概要】
【０００４】
一般に、前記ネットにスポンジを封入するためには、前記ネットを筒状に連続して編み、所定の長さで切り分け、一方の開口部を縫着により閉じて袋状にし、他方の開口部よりスポンジを挿入した後、スポンジ挿入部を縫着により閉じるという方法によって製造される。スポンジ挿入部を縫製した場合、製造時には縫製端部の糸を切断する必要があり、手間がかかっていた。また、袋状となったネットの少なくとも表裏面の重なる部分を縫製するため、縫製に使用する糸がネットを構成する糸と同じであると、縫製中に糸が切断されてしまう可能性がある。また、縫製に使用する糸がネットを構成する糸よりも切断しにくい硬い糸を使用すると、縫製部分が周囲のネット部分と比べて硬くなってしまい、感触が悪くなってしまう。
【発明が解決しようとする課題】
【０００５】
本発明は、上記問題点を解決し、スポンジ挿入部の縫製端部の糸を切断する必要のないネットスポンジとし、ネットスポンジのスポンジ挿入部の感触が良く、使用時に剥がれにくいネットスポンジを提供する。
【課題を解決するための手段】
【０００６】
前記目的を達成するために、
（１）ネットと、前記ネットに封入されるスポンジからなるネットスポンジであり、
前記ネットのスポンジ挿入部の少なくとも一部にネット接着部を設けられており、
前記ネット接着部の目付けが１〜１３ｍｇ/ｍｍ２であることを特徴とするネットスポンジである。
また、
（２）前記ネット接着部の面積が、ネットスポンジのネット端部の面積を１００％とした際の、５〜５０％の面積を占めることを特徴とすることが好ましい。
さらに、
（３）前記ネット接着部の形状が、破線状、ドット状、多角形状であることが好ましい。
【発明の効果】
【０００７】
本発明におけるネットスポンジのネットは、スポンジ挿入部の少なくとも一部にネット接着部を設けるため、従来のスポンジ挿入部を縫製するように、糸を使う必要がないことから、縫製後の糸の切断が必要なく、また、前記ネット接着部の目付けが１〜１３ｍｇ/ｍｍ２であるため、十分な接着強度を持ち、さらに、洗浄用具として使用する際に手に持った感触が、好適であることを特徴とする。
【０００８】
本発明におけるネットスポンジの前記ネット接着部は、ネットスポンジのネット端部の面積を１００％とした際の５〜５０％の面積を占めることで、接着強度と身体接触時の感触がさらに良好となり、特に、接着端部からのはがれを抑制できる。
【０００９】
本発明におけるネットスポンジは、前記ネット接着部が一定間隔をあけた破線状、ドット状、多角形状であれば、使用時に身体が接着部に触れることが少なくなり、また、一定間隔をあけて接着することで、部分的な引張り強度が安定し、圧縮しやすくなり、身体接着部の感触は、非溶着部と同様に良好となる。
【図面の簡単な説明】
【００１０】
【図１】ネットスポンジの外観図である
【図２】ネットスポンジ端部の図である
【発明を実施するための形態】
【００１１】
以下、図面に基づいて本発明を詳しく説明する。なお、本発明は以下の実施形態に限定されない。
【００１２】
図１は、本発明のネットスポンジ１の外観図である。図２は、ネットスポンジ端部の図である。
【００１３】
本発明のネットスポンジ１は、図１の外観図に示すように、ネット１０と、ネット内部に挿入されるスポンジ１１とからなり、スポンジ挿入部のネットが接着されていることを特徴とする。
【００１４】
本発明のネットスポンジ１のスポンジ１１は、多孔性の軟質ポリウレタンフォームであることが好ましい。軟質ポリウレタンフォームの物性としては、密度３０〜１００ｋｇ／ｍｍ３、４０％圧縮硬さは２０〜１００Ｎである。また、軟質ポリウレタンフォームは、無膜処理されていてもよい。無膜処理されたポリウレタンフォームであれば、通気、通水性がよく、使用後の乾燥が容易に行われ、カビ等が発生し難い。
【００１５】
本発明のネットスポンジ１のネット１０は、一種又は複数種の糸を使用し、タテ又はヨコ方向にループを繰返し平面状に編まれた布であり、編物の構造はループの集合で構成されている。
【００１６】
前記ネット１０に用いることのできる糸部材としては、ナイロン、ポリエステル、アクリル、ポリエチレンテレフタレート、ポリプロピレン等からなる柔軟性を有している繊維や、ポリプロピレン、ポリエチレンテレフタレート、ポリスチレン等のプラスチックフィルムからなる平糸、その他金属蒸着させたもの等、従来からネットスポンジに使用されているものを用いることができる。
【００１７】
前記糸部材のサイズは特に限定されないが、５０〜４５０デニールであることが好ましい。５０デニール未満の場合は糸が細くなり、使用時にホツレが発生しやすくなる。さらに、接着部の接着強度が低く、繰り返しの使用により剥がれてしまう可能性がある。また、糸部材のサイズが４５０デニールを超える場合は、糸が太くなり生産時に糸が目詰まりして生産性が悪化する可能性がある。なお、糸部材は、1本のみで使用してもよく、同種類の糸部材または、異種類の糸部材を２本以上として重ねて使用してもよい。
【００１８】
本発明におけるネットスポンジ１のネット１０の編み方は、開口部を１部（辺）のみの袋状に一体的に編み上げられるものであれば特に限定されないが、横編み機を用いることが好ましい。前記ネットを袋状に一体的に編み上げると、ネットの裁断箇所がなく、端部のほつれの発生を防ぐことができる。また、前記裁断箇所がないため、ネットを構成している糸部材の端材等の発生がなく、端材の製品への混入を防ぐことができる。
【００１９】
前記ネットスポンジのスポンジ挿入部の接着方法としては、接着剤によるもの、超音波溶着、熱溶着、高周波溶着等が挙げられる。特に限定されないが、接着強度、風合い、仕上がりの美観の点から超音波溶着であることが特に好ましい。
【００２０】
前記スポンジ挿入部を溶着する場合は、糸部材として、融点が８０〜３００℃の合成繊維を用いることが好ましい。糸部材の融点が８０℃未満の場合は使用時や洗浄時に溶融してしまう可能性がある。また、３００℃以上の場合は、使用の際に特に影響はないが、生産時の溶着の際に出力を高くする必要がある。融点が２００℃を超える繊維として、ポリエステル、ナイロン、アクリル等が挙げられる。
【００２１】
糸部材として、融点が８０〜２００℃以下の低融点繊維であることが接着性の点から特に好ましい。融点が８０〜２００℃の合成繊維の例としては、ポリエチレン、ビニリデン、ポリプロピレン、低融点ポリエステル等が挙げられる。
【００２２】
さらに前記スポンジ挿入部を溶着する際の糸部材として、糸部材の少なくとも一部を融点が８０〜１４０℃である熱溶融糸を用いることがさらに好ましい。融点が１４０℃以下の熱溶融糸であれば、溶着において十分な接着強度を得ることができる。融点が１４０℃以下の繊維の例として、低融点ナイロン等が挙げられる。
【００２３】
前記ネットスポンジのネット接着部４の目付けは、１〜１３ｍｇ/ｍｍ２であることが好ましい。ネット接着部の目付けが１ｍｇ/ｍｍ２未満では、接着はするが、清掃や洗浄において圧縮、屈曲があると剥離してしまう可能性がある。一方、接着部の目付けが１３ｍｇ/ｍｍ２を超えると、接着部の目付けが非接着部の目付けより大きくなりすぎてしまい、身体接触時の触感が悪くなる。より好ましくは、接着部の目付けは３〜９ｍｇ/ｍｍ２である。３ｍｇ/ｍｍ２以上であれば、清掃や清掃において繰り返し圧縮や屈曲でも剥離せず使用することができる。また、９ｍｇ/ｍｍ２以下であれば、身体接触時の触感と接着強度を維持できる。
【００２４】
前記ネットスポンジのネット接着部４の目付けを調整する方法としては、接着部を構成する糸部材を複数本使用したり、糸のサイズの大きいものを使用したり、ネットの折り返しまたは、伸縮性を有する糸部材を含ませてカールさせることで調整してもよい。
【００２５】
伸縮性を有する糸部材を含ませて糸部材の量を調整する方法としてはスポンジ挿入部において、スポンジ挿入部端部から５〜２５ｍｍの範囲において、伸縮性を有する糸部材を含ませて一緒に編み込むことが好ましい。
通常、スポンジ挿入部を接着する際には、図２（ａ）のようにスポンジ挿入部の開口端部５を内側矢印方向に手作業で折り込んで接着するが、前記範囲において伸縮性の糸部材を含ませて編むと、前記範囲が縮み易くなり、図２（ｂ）のようにスポンジ挿入部の開口端部５が自動的に内側へと折り込まれ易くなる。このため、接着部分のネット端部の目付けが増えるため、スポンジ挿入部の接着強度が高くなり、使用時のスポンジ挿入部のはがれを抑制できる。
【００２６】
前記伸縮性の糸部材は、常温で５０％以上の伸度を持つ弾性糸が好ましい。常温における伸度が５０％未満の場合、スポンジ挿入部端部の内側への自動的な折り込み性が十分に生じず、接着した際に十分な接着強度が得られなくなる。
【００２７】
前記ネットスポンジのネット接着部４の面積は、ネットスポンジのネット端部３の面積を１００％とした際の、５〜５０％の面積を占めることを特徴とすることが好ましい。
ネットスポンジ端部の面積とは、図１に示すように、ネットスポンジ中のネット端部３のようにネットのみにより構成されるスポンジとネットの非接触部分の面積である。
ネットスポンジのネット端部３の面積を１００％とした際に、ネット接着部４が５％未満の場合は、ネット表裏面の接着力が弱いため、使用時に剥がれる恐れがある。ネット接着部４が５０％を超えると、接着力はあるが、接着面積が大きくなるため、手で触ったときに接着部分に触れ、感触が悪くなる。さらに、接着部の面積割合が大きくなると、接着端部にかかる負荷が大きくなり、使用時に剥がれやすくなる。ネットスポンジのネット接着部４の面積としてネット端部３の面積を１００％としたさいに１０〜３０％であることが、さらに好ましい。この範囲であれば、ネットスポンジの接着部分が手に触れることがほとんどなく、さらに十分な接着強度が得られるため、好ましい。
【００２８】
前記ネットスポンジのネット接着部４の形状は、幅方向に全面接着する平板状、一定間隔で接着する破線状、ドット状、多角形状などに設定することができるが特に限定されない。身体接触時の触感としては、ネット接着部４に身体が触れることがないことが好ましく、一定間隔で接着する破線状、ドット状、多角形状であることがより好ましい。さらに、前記ネット接着部４の破線、ドット、多角形状の接着部の形成方法としては、特に限定されないが、超音波融着機の２対のホーン形状を凹凸とし凸部分同士を接触させる方法は接着強度が安定するため、より好ましい。
【００２９】
次に実施例を用いて本発明を更に説明するが、本発明はこれらに限定されるものではない。
【実施例】
【００３０】
（使用した糸）
ネット本体の糸部材：１００デニールのポリエチレンのフィラメント糸（融点２５０℃）
ネット端部の糸部材：１００デニールのポリエチレンフィラメント糸（融点２５０℃）と
ポリウレタン系弾性糸（伸度２５０％、融点２００℃）の混合糸
【００３１】
＜実施例１＞
横編み機を用い、ポリエチレンの糸部材を用いてネットを縫製し、開口端部から５ｍｍの範囲において弾性糸を併用して、ネット端部の目付けが０．５ｍｇ/ｍｍ２となるように度目を調整し、ネット端部の面積が幅方向８０ｍｍ、長さ方向１０ｍｍとなるように、１つのスポンジ挿入部を有する袋状のネットを一体的に作製した。次に、前記袋状のネットにスポンジを挿入し、その後、超音波溶着機で凹凸形状のホーンを用いて、ホーンの凸部分同士を接触させることで、スポンジ挿入部であるネットスポンジのネット端部を幅方向に２ｍｍ間隔でネット接着部（２ｍｍ×２ｍｍ）を作製した。このときの、ネット接着部の面積はネット端部の面積の１０％であった。
【００３２】
＜実施例２〜１０＞
ネット端部の目付け（ｍｇ/ｍｍ２）、ネット端部におけるネット接着部の面積（％）を表１に示すように設定したこと以外は実施例１と同様にネットスポンジを作製した。
【００３３】
＜比較例１＞
ネット端部の目付けを０．５ｍｇ/ｍｍ２、ネット端部におけるネット接着部の面積を１５％とした以外は、実施例１と同様にネットスポンジを作製した。
【００３４】
＜比較例２＞
ネット端部の目付けを１５ｍｇ/ｍｍ２、ネット端部におけるネット接着部の面積を１５％とした以外は、実施例１と同様にネットスポンジを作製した。
【００３５】
＜比較例３＞
ネット端部を１００デニールのポリエチレンのフィラメント糸で縫製し、ネットスポンジを作製した。
【００３６】
前記実施例及び比較例に関し、以下の評価を行い、結果を表１にまとめた。
【００３７】
＜端部処理＞
作製したネットスポンジの端部を目視で確認した。溶着した実施例１〜１０は端部処理の必要はなかった。縫製した比較例２は糸でスポンジ挿入部を縫製しているため、端部処理が必要であった。
【００３８】
＜接着強度＞
実施例、比較例で作製したサンプルから、幅３０ｍｍ長さ５０ｍｍで長さ方向の中心部に溶着部または、接着部のある試験片を作製し、試験片の両端をはさみ、速度２００ｍｍ/minの一定速度で引張るときに破断した強度を測定し、接着強度とし、以下の基準で評価した。
◎：８０Ｎ/３ｃｍ以上
○：５０〜７９Ｎ/３ｃｍ
△：１０〜４９Ｎ/３ｃｍ
×：１０Ｎ/３ｃｍ未満
【００３９】
＜風合い評価＞
溶着部、または縫製部の風合いの官能評価を以下の基準で評価した。
○：ネット本体部と同程度の柔らかい触感であった。
△：ネット本体部よりやや硬いが、縫製品より柔らかい触感であった。
×：縫製した糸が引っかかり、触感が悪かった。
【００４０】
＜端部の剥がれ＞
各サンプルを１０個ずつ作製し、それぞれのネット端部に圧縮と、開放を２００回繰り返し施した後のネット端部の剥がれを確認した。
○：剥がれ無  
△：剥がれ有（２〜３個）  
×：剥がれ有（４〜１０個）
【００４１】
【表１】
2020000622.tif 000003
【産業上の利用可能性】
【００４２】
本発明のネットスポンジは、ネット端部が接着されているため、十分な端部強度を保ちながら、縫製後の端部の糸処理が必要なく、ネットスポンジ端部の感触に優れる。本発明のネットスポンジは、例えば台所や、風呂場のクリーナーや、身体洗浄用のタワシ等に好適に用いることができる。
【符号の説明】
【００４３】
１：ネットスポンジ
１０：  ネット
１１：スポンジ
２：スポンジ＋ネット部
３：ネット端部
４：ネット接着部
５：開口端部
【図１】
2020000622.tif 000004
【図２】
2020000622.tif 000005